(57)【要約】【課題】同時にエッチング処理を行うことができる銅層と、黒化層と、を備えた積層体基板を提供することを目的とする。【解決手段】透明基材と、  前記透明基材の少なくとも一方の面側に形成された積層体とを備え、  前記積層体は、  窒素と、銅とを含有する第１黒化層と、  前記第１黒化層上に設けられ、酸素と、銅と、ニッケルとを含有する第２黒化層と、  銅層と、を備え、  前記第２黒化層に含まれる銅、及びニッケルのうち、ニッケルの割合が１１質量％以上６０質量％以下である積層体基板を提供する。【選択図】図１
2018051784.tif 000002
【特許請求の範囲】
【請求項１】
透明基材と、
前記透明基材の少なくとも一方の面側に形成された積層体とを備え、
前記積層体は、
窒素と、銅とを含有する第１黒化層と、
前記第１黒化層上に設けられ、酸素と、銅と、ニッケルとを含有する第２黒化層と、
銅層と、を備え、
前記第２黒化層に含まれる銅、及びニッケルのうち、ニッケルの割合が１１質量％以上６０質量％以下である積層体基板。
【請求項２】
前記第１黒化層が、さらに酸素を含有する請求項１に記載の積層体基板。
【請求項３】
前記積層体は、さらに第３黒化層を有し、
前記銅層は、前記第２黒化層と、前記第３黒化層との間に配置され、
前記第３黒化層は、銅と、窒素とを含有する層、銅と、窒素と、酸素とを含有する層、あるいは、酸素と、金属成分として少なくとも銅とを含有し、かつ前記金属成分のうちニッケルの割合が０質量％以上７０質量％である層のいずれかの層である請求項１または２に記載の積層体基板。
【請求項４】
波長４００ｎｍ以上７００ｎｍ以下の光の正反射率の平均が５５％以下である請求項１乃至３のいずれか一項に記載の積層体基板。
【請求項５】
透明基材と、
前記透明基材の少なくとも一方の面側に形成された金属細線とを備え、
前記金属細線が、
窒素と、銅とを含有する第１黒化配線層と、
前記第１黒化配線層上に設けられ、酸素と、銅と、ニッケルとを含有する第２黒化配線層と、
銅配線層とを備えた積層体であり、
前記第２黒化配線層に含まれる銅、及びニッケルのうち、ニッケルの割合が１１質量％以上６０質量％以下である導電性基板。
【請求項６】
前記第１黒化配線層が、さらに酸素を含有する請求項５に記載の導電性基板。
【請求項７】
前記金属細線は、さらに第３黒化配線層を有し、
前記銅配線層は、前記第２黒化配線層と、前記第３黒化配線層との間に配置され、
前記第３黒化配線層は、銅と、窒素とを含有する配線層、銅と、窒素と、酸素とを含有する配線層、あるいは、酸素と、金属成分として少なくとも銅とを含有し、かつ前記金属成分のうちニッケルの割合が０質量％以上７０質量％以下である配線層のいずれかの配線層である請求項５または６に記載の導電性基板。
【請求項８】
前記金属細線間には前記透明基材を露出する開口部が設けられており、
前記開口部の波長４００ｎｍ以上７００ｎｍ以下の光の透過率の平均の、前記透明基材の波長４００ｎｍ以上７００ｎｍ以下の光の透過率の平均からの減少率が、３．０％以下である請求項５乃至７のいずれか一項に記載の導電性基板。
【請求項９】
透明基材を準備する透明基材準備工程と、
前記透明基材の少なくとも一方の面側に積層体を形成する積層体形成工程とを有し、
前記積層体形成工程は、
銅を堆積する銅層成膜手段により銅層を形成する銅層形成ステップと、
酸素と、銅とを含有する第１黒化層を堆積する第１黒化層成膜手段により第１黒化層を成膜する第１黒化層形成ステップと、
前記第１黒化層上に、窒素と、銅と、ニッケルと含有する第２黒化層を堆積する第２黒化層成膜手段により第２黒化層を成膜する第２黒化層形成ステップと、を含み、
前記第１黒化層形成ステップ、及び第２黒化層形成ステップは減圧雰囲気下において実施し、前記第２黒化層に含まれる銅、及びニッケルのうち、ニッケルの割合が１１質量％以上６０質量％以下である積層体基板の製造方法。
【請求項１０】
前記第１黒化層が、さらに酸素を含有する請求項９に記載の積層体基板の製造方法。
【請求項１１】
前記第１黒化層成膜手段、及び前記第２黒化層成膜手段がスパッタリング成膜法である請求項９または１０に記載の積層体基板の製造方法。
【請求項１２】
第１黒化層の厚さと、第２黒化層の厚さとの合計が１０ｎｍ以上である請求項９乃至１１のいずれか一項に記載の積層体基板の製造方法。
【請求項１３】
請求項９乃至１２のいずれか一項に記載の積層体基板の製造方法により得られた積層体基板の前記銅層と、前記第１黒化層と、前記第２黒化層とをエッチングし、銅配線層と、第１黒化配線層と、第２黒化配線層とを備えた積層体である金属細線を有する配線パターンを形成するエッチング工程を有し、
前記エッチング工程により、前記銅層、前記第１黒化層、及び前記第２黒化層に開口部を形成する導電性基板の製造方法。
【請求項１４】
得られる導電性基板の波長４００ｎｍ以上７００ｎｍ以下の光の正反射率の平均が５５％以下である請求項１３に記載の導電性基板の製造方法。
【発明の詳細な説明】
【技術分野】
【０００１】
本発明は、積層体基板、導電性基板、積層体基板の製造方法、導電性基板の製造方法に関する。
【背景技術】
【０００２】
特許文献１に開示されているように、透明な高分子フィルム等の透明基材の表面に透明導電膜としてＩＴＯ（酸化インジウム−スズ）膜を形成したタッチパネル用の透明導電性フィルムが従来から用いられている。
【０００３】
ところで、近年タッチパネルを備えたディスプレイの大画面化が進んでおり、これに対応してタッチパネル用の透明導電性フィルム等の導電性基板についても大面積化が求められている。しかし、ＩＴＯは電気抵抗値が高いため、導電性基板の大面積化に対応できないという問題があった。
【０００４】
このため、例えば特許文献２、３に開示されているようにＩＴＯ膜の配線に替えて、銅等の金属箔を加工した金属配線を用いることが検討されている。しかし、例えば金属配線に銅を用いた場合、銅は金属光沢を有しているため、反射によりディスプレイの視認性が低下するという問題がある。
【０００５】
そこで、銅等の金属配線と共に、金属配線の透明基材の表面と平行な面に黒色の材料により構成される黒化層を形成した導電性基板が検討されている。
【先行技術文献】
【特許文献】
【０００６】
【特許文献１】特開２００３−１５１３５８号公報
【特許文献２】特開２０１１−０１８１９４号公報
【特許文献３】特開２０１３−０６９２６１号公報
【発明の概要】
【発明が解決しようとする課題】
【０００７】
ところで、透明基材上に金属配線を備えた導電性基板は、透明基材の表面に金属層を形成した積層体基板を得た後に、所望の配線パターンとなるように金属層をエッチングして金属配線を形成することで得られる。また、透明基材上に黒化層と金属配線とを有する導電性基板は、透明基材の表面に黒化層と金属層とをその順に積層した積層体基板を得た後に、所望の配線パターンとなるように黒化層と金属層とをエッチングして金属配線を形成することで得られる。
【０００８】
黒化層、及び金属層をエッチングすることで、例えば、図１（ａ）に示すように、透明基材１上にパターン化された黒化層２と、金属層をパターン化した金属配線３とが積層された導電性基板とすることができる。この場合、パターン化された黒化層２の幅ＷＡと、金属配線３の幅ＷＢとを略同一とすることが好ましい。
【０００９】
しかし、エッチング液に対する反応性が金属層と黒化層とで大きく異なるという問題があった。すなわち、金属層と黒化層とを同時にエッチングしようとすると、いずれかの層が図１（ａ）に示したような目的の形状にエッチングできないという問題であった。
【００１０】
例えば、金属層と比較して、黒化層のエッチング速度が大幅に遅い場合は、図１（ｂ）に示すように、パターン化した黒化層２の幅（底部幅）ＷＡが、パターン化された金属層である金属配線３の幅ＷＢよりも大きくなる場合がある。そして、金属配線３はその側面がエッチングされる、いわゆるサイドエッチングが生じる。このため、金属配線３の断面形状が裾広がりの台形になり易く、金属配線３間の電気的絶縁性を確保するまでエッチングを行うと配線ピッチ幅が広くなり過ぎてしまうという問題であった。
【００１１】
また、金属層と比較して、黒化層のエッチング速度が大幅に速い場合は、図１（ｃ）に示すようにパターン化した黒化層２の幅（底部幅）ＷＡが金属配線３の幅ＷＢよりも小さくなった状態、いわゆるアンダーカットが発生する場合がある。このようなアンダーカットが発生し、その程度によっては、所定の金属配線３の幅ＷＢに対して、透明基材１への密着幅である、パターン化した黒化層２の底部幅ＷＡが小さくなり、密着幅の比率が必要以上に低下すると充分な配線密着強度が得られないという問題があった。
【００１２】
さらに、黒化層のエッチング速度を金属層のエッチング速度に揃えても、エッチング後に露出した透明基材、すなわち開口部の表面に黒化層のエッチング残渣が存在し、開口部が目視で黄色く見えることもあった。
【００１３】
上記従来技術の問題に鑑み、本発明は同時にエッチング処理を行うことができる銅層と、黒化層と、を備えた積層体基板を提供することを目的とする。
【課題を解決するための手段】
【００１４】
上記課題を解決するため本発明は、
透明基材と、
前記透明基材の少なくとも一方の面側に形成された積層体とを備え、
前記積層体は、
窒素と、銅とを含有する第１黒化層と、
前記第１黒化層上に設けられ、酸素と、銅と、ニッケルとを含有する第２黒化層と、
銅層と、を備え、
前記第２黒化層に含まれる銅、及びニッケルのうち、ニッケルの割合が１１質量％以上６０質量％以下である積層体基板を提供する。
【発明の効果】
【００１５】
本発明によれば、同時にエッチング処理を行うことができる銅層と、黒化層と、を備えた積層体基板を提供することができる。
【図面の簡単な説明】
【００１６】
【図１】従来の導電性基板において、金属層と黒化層とを同時にエッチングした場合の説明図。
【図２】本発明の実施形態に係る積層体基板の断面図。
【図３】本発明の実施形態に係る積層体基板の断面図。
【図４】本発明の実施形態に係るメッシュ状の配線を備えた導電性基板の上面図。
【図５】図４のＡ−Ａ´線における断面図。
【図６】アンダーカット量比率の説明図。
【図７】ロール・ツー・ロールスパッタリング装置の説明図。
【発明を実施するための形態】
【００１７】
以下、本発明の積層体基板、導電性基板、積層体基板の製造方法、および導電性基板の製造方法の一実施形態について説明する。
（積層体基板、導電性基板）
本実施形態の積層体基板は、透明基材と、透明基材の少なくとも一方の面側に形成された積層体とを備えることができる。また、積層体は、窒素と、銅とを含有する第１黒化層と、第１黒化層上に設けられ、酸素と、銅と、ニッケルとを含有する第２黒化層と、銅層と、を備えることができる。そして、第２黒化層に含まれる銅、及びニッケルのうち、ニッケルの割合を１１質量％以上６０質量％以下とすることができる。
【００１８】
なお、本実施形態における積層体基板とは、透明基材の表面に、パターニングする前の銅層や黒化層を有する基板である。また、導電性基板とは、透明基材の表面に、パターニングして配線の形状にした銅配線層や黒化配線層を有する配線基板である。
【００１９】
ここでまず、本実施形態の積層体基板に含まれる各部材について以下に説明する。
【００２０】
透明基材としては特に限定されるものではなく、可視光を透過する高分子フィルムや、ガラス基板等を好ましく用いることができる。
【００２１】
可視光を透過する高分子フィルムとしては例えば、ポリアミド系フィルム、ポリエチレンテレフタレート系フィルム、ポリエチレンナフタレート系フィルム、シクロオレフィン系フィルム、ポリイミド系フィルム、ポリカーボネート系フィルム等の樹脂フィルムを好ましく用いることができる。
【００２２】
透明基材の厚さについては特に限定されず、導電性基板とした場合に要求される強度や光の透過率等に応じて任意に選択することができる。透明基材の厚さとしては例えば１０μｍ以上２５０μｍ以下とすることができる。特にタッチパネルの用途に用いる場合、２０μｍ以上２００μｍｍ以下であることが好ましく、より好ましくは２０μｍ以上１２０μｍ以下である。タッチパネルの用途に用いる場合で、例えば特にディスプレイ全体の厚さを薄くすることが求められる用途においては、透明基材の厚さは２０μｍ以上１００μｍ以下であることが好ましい。
【００２３】
次に積層体について説明する。積層体は、透明基材の少なくとも一方の面側に形成され、第１黒化層と、第２黒化層と、銅層とを有することができる。なお、積層体基板に含まれる黒化層をまとめて指す場合には、以下、単に「黒化層」とも記載する。
【００２４】
ここではまず銅層について説明する。
【００２５】
銅層についても特に限定されないが、光の透過率を低減させないため、銅層と透明基材との間、または銅層と黒化層との間に接着剤を配置しないことが好ましい。すなわち銅層は、他の部材の上面に直接形成されていることが好ましい。
【００２６】
他の部材の上面に銅層を直接形成するため、スパッタリング法、イオンプレーティング法や蒸着法等の乾式めっき法を用いて銅薄膜層を形成し、該銅薄膜層を銅層とすることができる。
【００２７】
また銅層をより厚くする場合には、乾式めっき法で銅薄膜層を形成した後に湿式めっき法を用いることが好ましい。すなわち、例えば透明基材または黒化層上に、乾式めっき法により銅薄膜層を形成し、該銅薄膜層を給電層として、湿式めっき法により銅めっき層を形成することができる。この場合、銅層は銅薄膜層と、銅めっき層とを有することとなる。
【００２８】
上述のように乾式めっき法のみ、または乾式めっき法と湿式めっき法とを組み合わせて銅層を形成することにより透明基材または黒化層上に接着剤を介さずに直接銅層を形成できるため好ましい。
【００２９】
銅層の厚さは特に限定されるものではなく、銅層を配線として用いた場合に、該配線の電気抵抗値や配線幅等に応じて任意に選択することができる。特に充分に電気が流れるように銅層は厚さが５０ｎｍ以上であることが好ましく、６０ｎｍ以上とすることがより好ましく、１５０ｎｍ以上であることがさらに好ましい。銅層の厚さの上限値は特に限定されないが、銅層が厚くなると、配線を形成するためにエッチングを行う際にエッチングに時間を要するためサイドエッチングが生じ、エッチングの途中でレジストが剥離する等の問題を生じ易くなる。このため、銅層の厚さは５０００ｎｍ以下であることが好ましく、３０００ｎｍ以下であることがより好ましい。なお、銅層が上述のように銅薄膜層と、銅めっき層とを有する場合には、銅薄膜層の厚さと、銅めっき層の厚さとの合計が上記範囲であることが好ましい。
【００３０】
次に、黒化層について説明する。
【００３１】
銅層は金属光沢を有するため、透明基材上に銅層をエッチングした配線である銅配線層を形成したのみでは上述のように銅が光を反射し、例えばタッチパネル用の配線基板として用いた場合、ディスプレイの視認性が低下するという問題があった。そこで、黒化層を設ける方法が検討されてきたが、黒化層がエッチング液に対する反応性を充分に有していない場合があり、銅層と黒化層とを同時に所望の形状にエッチングすることは困難であったり、黒化層のエッチング残渣が生じる問題があった。
【００３２】
また、本発明の発明者らは当初、銅層表面の光の反射を抑制できる黒化層として、銅層の一部を酸化した酸化銅の層を形成する方法や銅層の一部を窒化した窒化銅の層を形成する方法について検討を行った。そして、銅層の一部を酸化して黒化層とした場合に、この黒化層には不定比の銅酸化物や、酸化されていない銅が含まれている場合があることや、銅層の一部を窒化して黒化層とした場合に、この黒化層には不定比の銅窒化物や、窒化されていない銅が含まれている場合があることを見出した。
【００３３】
銅層、及び黒化層を備えた積層体基板の銅層、及び黒化層を同時にエッチングする場合、エッチング液として例えば銅層をエッチング可能なエッチング液を好適に用いることができる。そして、本発明の発明者らの検討によれば、黒化層が不定比の銅酸化物を含有する場合や不定比の銅窒化物を含有する場合に、銅層をエッチング可能なエッチング液に溶出しやすい。
【００３４】
このように、黒化層がエッチング液に対して溶出しやすい不定比の銅酸化物を含有する場合、黒化層はエッチング液に対する反応性が高く、銅層と比較して、黒化層のエッチング速度が大幅に速くなる。このため、銅層と黒化層とを同時にエッチング処理した場合、黒化層はアンダーカットになりやすかった。
【００３５】
そこで、本発明の発明者らは、同一のエッチング液により、一つの工程で銅層と、黒化層とを、アンダーカットの発生、及び開口部への黒化層の残渣の発生を抑制しつつ、エッチングできる黒化層について、鋭意検討を行い、本発明を完成させた。
【００３６】
本実施形態の積層体基板が有する黒化層は、複層構造であり、少なくとも２層構造で、第１黒化層と、第１黒化層上、すなわち第１黒化層の表面に設けられる第２黒化層とを備えている。
【００３７】
そして、同一のエッチング液によりエッチングを行った場合に、第１黒化層は、第２黒化層よりもエッチング液への反応性が高い層とすることができる。すなわち、第１黒化層は第２黒化層よりもエッチング液に溶解しやすく、別な言い方をすれば、第１黒化層はエッチングされやすい層とすることができる。
【００３８】
具体的には、本実施形態の積層体基板が有する第２黒化層は、酸素、および銅に加えて、エッチング液で溶解しにくいニッケル成分を含有することができる。これに対して、第１黒化層はエッチング液で溶解しにくいニッケル成分を含有していない構成とすることができる。
【００３９】
第１黒化層は、少なくとも窒素、及び銅を含有することができる。また第１黒化層は、さらに酸素を含有してもよい。第２黒化層は酸素、銅、及びニッケルを含有することができる。また、第２黒化層は、金属種として銅を必須として含み且つ８９質量％以下含有することが望ましい。
【００４０】
このため、本実施形態の積層体基板が有する黒化層のエッチング液に対する反応性の差を生じ、上述のように第１黒化層の方が、第２黒化層よりもエッチング液に対する反応性を高くすることができる。また、第２黒化層のエッチング液への反応性は、銅層と同時にエッチングできるものとすることができる。第２黒化層のエッチング液の反応性が、銅層と同時にエッチングができるとは、第２黒化層のエッチング液への反応性が銅層よりも低い場合もあることを含んでいる。第２黒化層の厚さは、銅層の厚さに比べると、はるかに薄くすることができる。例えば、第２黒化層のエッチング液への反応性が、銅層よりも低くても、銅層と同時にエッチングできる反応性を有すればよいからである。
【００４１】
本実施形態の積層体基板によれば、上述のように第１黒化層がエッチングされやすいことから、例えば透明基材の表面の黒化層のエッチング残渣を少なくすることができる。そして、黒化層のエッチング残渣を少なくできることから、エッチングにより露出した透明基材の全光線透過率の減少率、言い換えれば開口部の全光線透過率の減少率を少なく抑えることができる。
【００４２】
ただし、第１黒化層のエッチング液への反応性が高いため、第１黒化層のみを黒化層として用いた場合であれば、アンダーカットの発生が懸念される。しかし、本実施形態の積層体基板においては、第１黒化層上に第２黒化層を配置しているため、第１黒化層は、第１黒化層よりエッチングされにくい第２黒化層に覆われている。
【００４３】
このため、第２黒化層がエッチングで除去されなければ、第１黒化層はエッチングで除去されないので、アンダーカットの発生を確実に抑制できる。さらには上述の通り、第１黒化層がエッチングされやすいので、エッチング後の透明基材の表面に黒化層のエッチング残渣が残りにくい。
【００４４】
以上のように、本実施形態の積層体基板においては、銅層と、黒化層と、を同時にエッチングすることができる。
【００４５】
なお、銅層と、黒化層と、を同時にエッチングできるとは、同一のエッチング液により、一つの工程で銅層と、黒化層とを、アンダーカットの発生、及び開口部への黒化層の残渣の発生を抑制しつつ、エッチングできることを意味している。
【００４６】
ただし、本実施形態の積層体基板においては、銅層と黒化層とは異なるエッチング液で配線加工することも可能であり、銅層を選択的に除去できるエッチング液と黒化層を選択的に除去できるエッチング液を使い分け、より精細な金属細線を備えた導電性基板を作製することも可能である。特に、第１黒化層は第２黒化層よりもエッチング液への反応性が高いので、透明基材の面に黒化層の残渣なく精細な金属細線の形成が可能となる。
【００４７】
上述のように、第１黒化層は金属種として銅を含有することが望ましく、第１黒化層が含有する金属種は、銅のみの構成とすることもできるが、銅のみに限定されるものではない。例えば第１黒化層は、金属種としてさらに１質量％以下の不可避不純物が存在していてもよい。
【００４８】
なお、第１黒化層は、窒素と銅に加えて、さらに酸素が含まれてもよい。また、第１黒化層中で、各成分がどのような状態で含まれているかは特に限定されるものではない。例えば、少なくとも一部の銅は窒化や酸化され、不定比の銅窒化物に加え不定比の酸化物が第１黒化層に含まれていても良い。
【００４９】
また、上述のように、第２黒化層は金属種として銅及びニッケルを含有することが望ましく、第２黒化層が含有する金属種は、銅及びニッケルのみから構成することもできるが、銅、及びニッケルのみに限定されるものではない。例えば第２黒化層は、金属種としてさらに１質量％以下の不可避不純物が存在していてもよい。
【００５０】
第２黒化層についても、酸素、銅、及びニッケルを含有していればよく、各成分がどのような状態で含まれているかは特に限定されるものではない。例えば少なくとも一部の銅や、ニッケルは酸化され、不定比の銅酸化物や、ニッケル酸化物を形成し、黒化層に含まれていても良い。
【００５１】
これは、本実施形態の積層体基板の第２黒化層はニッケルを含有しているため、黒化層が不定比の銅酸化物を含有していても、エッチング液に対する反応性を銅層とほぼ同様とすることができるからである。このため、本実施形態の積層体基板においては、銅層と黒化層とを同時にエッチングすることができる。
【００５２】
第２黒化層は、不可避不純物として窒素を含有する場合以外は、窒素を含まないことが好ましい。第２黒化層に窒素が含まれると、金属種の中の銅の含有率、ニッケルの含有率にもよるが、エッチング液に対する反応性が黒化層と銅層との間で異なることとなり、黒化層と銅層とを一緒にエッチングすることができなくなる場合があるからである。
【００５３】
なお、第１黒化層が含有する窒素の量や酸素の量及び第２黒化層が含有する酸素の量は特に限定されるものではない。ただし、各黒化層が含有する酸素の量は、積層体基板や、該積層体基板を用いて作製した導電性基板の光の反射率に影響を与える場合がある。このため、積層体基板や、該積層体基板を用いて作製する導電性基板において要求される光の反射率の程度や、黒化層の色調等に応じて、黒化層が含有する窒素や酸素の量、さらには黒化層を成膜する際に添加する酸素の量を選択することが好ましい。
【００５４】
第２黒化層に含まれる銅及びニッケルのうち、ニッケルの割合は特に限定されるものではないが、第２黒化層に含まれる銅及びニッケルのうち、ニッケルの割合は１１質量％以上６０質量％以下であることが好ましい。なお、ニッケルの割合とは、黒化層中の銅と、ニッケルとの含有量の合計を１００質量％とした場合の割合を示している。
【００５５】
これは、第２黒化層に含まれる銅及びニッケルのうち、ニッケルの割合を１１質量％以上とすることで、ニッケルを含有しない第１黒化層とのエッチング液に対する反応性の差、すなわち反応速度の差を十分確保することができるからである。
【００５６】
ただし、第２黒化層に含まれる銅及びニッケルのうち、ニッケルの割合が６０質量％を超えて配合されるとニッケルが過剰で、第２黒化層のエッチングが困難になるおそれがある。すなわち第２黒化層のエッチング液への溶解速度が銅層と比較して遅く、銅層と同時にエッチングできる第２黒化層とすることができないおそれがある。このため、上述のように、第２黒化層に含まれる銅及びニッケルのうち、ニッケルの割合は、６０質量％以下であることが好ましい。
【００５７】
また、第２黒化層に含まれる銅及びニッケルのうち、ニッケルの割合を１１質量％以上６０質量％以下とすることで、積層体基板、及び該積層体基板から形成した導電性基板の波長４００ｎｍ以上７００ｎｍ以下の光の正反射率の平均を５５％以下とすることができる。このため、この導電性基板をタッチパネル等の用途に用いた場合でも、ディスプレイの視認性の低下を抑制できるため、この点でも好ましい。
【００５８】
本実施形態の積層体基板においては、後述のように透明基材上に、第１黒化層、第２黒化層、及び銅層を積層することができ、これら第１および第２黒化層、銅層をパターニングすることで導電性基板とすることができる。
【００５９】
このため、本実施形態の積層体基板から得られる導電性基板の銅配線層と各黒化配線層とはそれぞれ、本実施形態の積層体基板の銅層と各黒化層との特徴が維持される。
【００６０】
本実施形態の導電性基板に配置する各黒化層の成膜方法は特に限定されるものではない。黒化層は例えば、スパッタリング法等の乾式成膜法により形成することが好ましい。
【００６１】
各黒化層をスパッタリング法により成膜する場合、例えば第１黒化層を成膜するならば銅ターゲットを用い、第２黒化層を成膜するならば銅−ニッケル合金のターゲットを用いて、チャンバー内にスパッタリングガスとして用いられる不活性ガス以外に、窒素ガスや酸素ガスを供給しながら成膜することができる。
【００６２】
第２黒化層の成膜で、スパッタリング時に銅−ニッケル合金のターゲットを用いた場合、銅−ニッケル合金中に含まれる銅及びニッケルのうち、ニッケルの割合は１１質量％以上６０質量％以下であることが好ましい。これは成膜する黒化層に含まれる銅及びニッケルのうちの、ニッケルの割合と、該黒化層を成膜する際に用いた銅−ニッケル合金のターゲットの、銅−ニッケル合金中に含まれる銅及びニッケルのうちのニッケルの割合と、が同じになるためである。
【００６３】
スパッタリング法により各黒化層を成膜する際、チャンバー内に供給する窒素ガスや酸素ガスの供給量を調整する方法は特に限定されるものではない。例えば、窒素分圧や酸素分圧が所望の分圧となるように予め窒素ガスおよび／または酸素ガスと、不活性ガスとを混合した混合ガスを用いることもできる。また、チャンバー内に不活性ガスと窒素ガスおよび／または酸素ガスとをそれぞれ同時に供給し、各ガスの供給量を調整することで、チャンバー内の窒素ガスの分圧および／または酸素ガスの分圧を調整することもできる。特に後者の方が必要に応じてチャンバー内の各ガスの分圧を調整できることから好ましい。
【００６４】
なお、各黒化層を成膜する際の不活性ガスとしては特に限定されるものではなく、例えばアルゴンガスやキセノンガスを用いることができるが、アルゴンガスを好適に用いることができる。また、各黒化層は、金属種以外の成分として酸素以外に、水素、炭素から選ばれた１種類以上の成分もあわせて含有することもできる。このため、各黒化層を成膜する際のガスは、窒素ガス、酸素ガス、及び不活性ガス以外に、水蒸気、一酸化炭素ガス、二酸化炭素ガスから選択される１種類以上のガスを含んでいてもよい。
【００６５】
上述のように不活性ガスと、窒素ガス、酸素ガスとを、チャンバーに供給しながらスパッタリング法により各黒化層を成膜する際、チャンバー内に供給する不活性ガスと、窒素ガスと、酸素ガスとの比は限定されるものではない。積層体基板や導電性基板に要求される光の反射率や、各黒化層の色調の程度等に応じて任意に選択することができる。
【００６６】
本実施形態の積層体基板において形成する各黒化層の合計の厚さは特に限定されるものではなく、例えば銅層表面での光の反射を抑制する程度等に応じて任意に選択することができる。
【００６７】
第１黒化層の厚さと、第２黒化層の厚さとの合計は、下限値は例えば１０ｎｍ以上であることが好ましく、１５ｎｍ以上であることがより好ましい。
【００６８】
黒化層は上述のように銅層表面における光の反射を抑制する層として機能するが、黒化層の厚さが薄い場合には、銅層による光の反射を充分に抑制できない場合がある。これに対して、上述のように、第１黒化層と、第２黒化層との厚さの合計を１０ｎｍ以上とすることにより、銅層表面における光の反射をより確実に抑制できる。
【００６９】
第１黒化層の厚さと、第２黒化層の厚さとの合計の上限値は特に限定されるものではないが、必要以上に厚くしても成膜に要する時間や、配線を形成する際のエッチングに要する時間が長くなり、コストの上昇を招くことになる。このため、第１黒化層の厚さと、第２黒化層の厚さとの合計は７０ｎｍ以下とすることが好ましく、５０ｎｍ以下とすることがより好ましい。
【００７０】
なお、第１黒化層の厚さは、５ｎｍ以上１５ｎｍ以下が望ましい。これは、第１黒化層の厚さを５ｎｍ以上とすることで、積層体基板の反射率を十分に抑制できるからである。ただし、第１黒化層はエッチングされやすいことから、第１黒化層の厚さが１５ｎｍを超えると、エッチング時間等のエッチング条件によってはアンダーカットが生じるおそれがあるため、上述のように１５ｎｍ以下が好ましい。
【００７１】
一方、第２黒化層の厚さは、第１黒化層と、第２黒化層との合計の厚さが上記範囲になるように適宜選択できる。
【００７２】
また、本実施形態の積層体基板は、第１黒化層、及び第２黒化層以外にも第３黒化層を有することもできる。第３黒化層を有する場合、第３黒化層の構成は特に限定されるものではなく、例えば第１黒化層、および／または第２黒化層と同様の構成とすることができる。
【００７３】
すなわち、第３黒化層は、例えば窒素と銅を含有することができる。また、場合によってはさらに酸素を含有することができる。さらに、第３黒化層は、酸素、銅、ニッケルを含有することができる。従って、第３黒化層は、銅と、窒素とを含有する層、銅と、窒素と、酸素とを含有する層、あるいは、酸素と、金属成分として少なくとも銅とを含有する層のいずれかの層とすることができる。
【００７４】
さらに、第３黒化層が、酸素と、金属成分として少なくとも銅とを含有する層の場合は、第３黒化層中の金属成分のうち、ニッケルの割合が０質量％以上７０質量％以下であることが好ましい。なお、ここでの第３黒化層中の金属成分とは、第３黒化層が第１黒化層と同様に銅と酸素とを含有する場合は、銅となり、第３黒化層が第２黒化層と同様に銅とニッケルと酸素とを含有する場合、銅及びニッケルとなる。また、第３黒化層は、後述のように複層構造とすることもでき、例えば金属成分として銅を含有する層と、金属成分として銅及びニッケルを含有する層とを有する構成とすることもできる。
【００７５】
第３黒化層の膜厚は特に限定されないが、例えば下限値は５ｎｍ以上とすることができる。また、上限値は例えば７０ｎｍ以下とすることが好ましく、５０ｎｍ以下とすることがより好ましい。
【００７６】
次に、本実施形態の積層体基板の構成例について説明する。
【００７７】
上述のように、本実施形態の積層体基板は透明基材と、銅層及び各黒化層を有する積層体と、を有することができる。この際、積層体内で第１黒化層上に第２黒化層を設けること以外は銅層と各黒化層とを透明基材上に配置する順番や、その層の数は特に限定されるものではない。つまり、例えば透明基材の少なくとも一方の面側に、銅層と第１黒化層と第２黒化層とを二層ずつ積層することもできる。また、積層体内で第１黒化層と第２黒化層とをその順に積層しさえすれば銅層および／または黒化層は複数層形成することもできる。
【００７８】
ただし、積層体内で銅層と、黒化層とを配置する際、銅層表面での光の反射の抑制のため、銅層の表面のうち光の反射を特に抑制したい面に黒化層が配置されていることが好ましい。
【００７９】
特に黒化層が銅層の表面に形成された積層構造を有することがより好ましい、具体的には例えば、積層体は、黒化層として、第１、第２黒化層以外にさらに第３黒化層を有し、銅層は第２の黒化層と、第３の黒化層との間に配置された構成とすることができる。より具体的には例えば、透明基材側から、第１黒化層、第２黒化層、銅層、第３黒化層の順に積層することができる。そして第３黒化層は、銅と、窒素とを含有する層、銅と、窒素と、酸素とを含有する層、あるいは、酸素と、金属成分として少なくとも銅とを含有し、かつ前記金属成分のうちニッケルの割合が０質量％以上７０質量％である層のいずれかの層とすることができる。
【００８０】
第３黒化層を設ける場合、第３黒化層を複層構造とするか、一層の黒化層から構成するかは適宜選択すればよく、特に限定されない。例えば、第１黒化層、及び第２黒化層を含む複層構造の黒化層と、第３黒化層との色調を合わせる目的で、第３黒化層を第１黒化層、及び第２黒化層を有する複層構造とすることもできる。
【００８１】
また、第３黒化層は、例えば第１黒化層、または第２黒化層と同様の構成とすることもできる。すなわち第３黒化層は、銅と、窒素とを含有する層、銅と、窒素と、酸素とを含有する層、あるいは、酸素と、金属成分として少なくとも銅とを含有する層のいずれかの層とすることができる。そして、第３黒化層が、酸素と、金属成分として少なくとも銅とを含有する層の場合は、第３黒化層中の金属成分のうち、ニッケルの割合が０質量％以上７０質量％以下であることが好ましい。これは、第３黒化層が金属成分として銅、場合によってはさらにニッケルを含有する場合に、銅と、ニッケルとの含有量の合計を１００質量％とした場合に、ニッケルの割合が７０質量％を超えるとニッケルが過剰で、第３黒化層のエッチングが困難になるおそれがあるからである。
【００８２】
本実施形態の積層体基板の具体的な構成例について、図２、図３を用いて以下に説明する。図２および、図３は、本実施形態の積層体基板の、透明基材、銅層、及び黒化層の積層方向と平行な面における断面図の例を示している。例えば、図２（ａ）に示した積層体基板１０Ａのように、透明基材１１の一方の面１１ａ側に第１黒化層１３１、第２黒化層１３２と、銅層１２とを一層ずつその順に積層することができる。すなわち、透明基材１１の表面に設けられる第１黒化層１３１と、第１黒化層１３１の表面に設けられる第２黒化層１３２と、第２黒化層１３２の表面に設けられる銅層１２とを備えた構成とすることができる。
【００８３】
また、図２（ｂ）に示した積層体基板１０Ｂのように、透明基材１１の一方の面１１ａ側と、もう一方の面（他方の面）１１ｂ側と、にそれぞれ第１黒化層１３１Ａ、１３１Ｂ、第２黒化層１３２Ａ、１３２Ｂと、銅層１２Ａ、１２Ｂと、を一層ずつその順に積層することができる。
【００８４】
また、既述のように、本実施形態の積層体基板は、透明基材１１の少なくとも一方の面側に第１黒化層、第２黒化層以外の黒化層を設け、連続して積層されていない複数の黒化層を有することもできる。例えば図３（ａ）に示した積層体基板２０Ａのように、透明基材１１の一方の面１１ａ側に、第１黒化層１３１と、第２黒化層１３２と、銅層１２と、第３黒化層１３３と、をその順に積層することができる。
【００８５】
このように黒化層として、第１黒化層１３１、第２黒化層１３２、及び第３黒化層１３３を有し、銅層１２を第２黒化層１３２と、第３黒化層１３３との間に配置することで、銅層１２の上面側、及び下面側から入射する光の反射をより確実に抑制することが可能になる。
【００８６】
この場合も透明基材１１の両面に銅層、第１黒化層、第２黒化層、第３黒化層を積層した構成とすることができる。具体的には図３（ｂ）に示した積層体基板２０Ｂのように、透明基材１１の一方の面１１ａ側と、もう一方の面（他方の面）１１ｂ側と、にそれぞれ第１黒化層１３１Ａ、１３１Ｂ、第２黒化層１３２Ａ、１３２Ｂと、銅層１２Ａ、１２Ｂと、第３黒化層１３３Ａ、１３３Ｂと、をその順に積層できる。
【００８７】
なお、第３黒化層１３３（１３３Ａ、１３３Ｂ）の製造方法は特に限定されるものではない。例えば、第２黒化層１３２（１３２Ａ、１３２Ｂ）と、第３黒化層１３３（１３３Ａ、１３３Ｂ）とは、共に酸素と、銅と、ニッケルとを含有する黒化層とすることができ、同じ製造方法により製造することができる。また、第３黒化層１３３（１３３Ａ、１３
３Ｂ）は、第１黒化層１３１（１３１Ａ、１３１Ｂ）と共に窒素と、銅とを含有する黒化層とすることもでき、同じ製造方法により製造することもできる。
【００８８】
透明基材１１の両面に銅層と、黒化層と、を積層した、図２（ｂ）、図３（ｂ）の構成例においては、透明基材１１を対称面として透明基材１１の上下に積層した層が対称になるように配置した例を示したが、係る形態に限定されるものではない。
【００８９】
例えば、図３（ｂ）において、透明基材１１の一方の面１１ａ側の構成を図２（ｂ）の構成と同様に、第１黒化層１３１Ａと、第２黒化層１３２Ａと、銅層１２Ａとをその順に積層した形態とすることができる。そして、もう一方の面（他方の面）１１ｂ側の構成を、第１黒化層１３１Ｂと、第２黒化層１３２Ｂと、銅層１２Ｂと、第３黒化層１３３Ｂと、をその順に積層した形態として、透明基材１１の上下に積層した層を非対称な構成としてもよい。
【００９０】
本実施形態の積層体基板の光の反射の程度は特に限定されるものではないが、例えば波長４００ｎｍ以上７００ｎｍ以下の光の正反射率の平均は５５％以下であることが好ましく、４０％以下であることがより好ましく、３０％以下であることがさらに好ましい。これは波長４００ｎｍ以上７００ｎｍ以下の光の正反射率の平均が５５％以下の場合、例えば本実施形態の積層体基板を、タッチパネル用の導電性基板として用いた場合でもディスプレイの視認性の低下を特に抑制できるためである。
【００９１】
積層体基板の正反射率の測定は、黒化層に光を照射するようにして測定を行うことができる。すなわち、積層体基板に含まれる黒化層及び銅層のうち、黒化層側から光を照射して測定を行うことができる。具体的には例えば図２（ａ）のように透明基材１１の一方の面１１ａに第１黒化層１３１、第２黒化層１３２、銅層１２の順に積層した場合、第１黒化層１３１に光を照射できるように、透明基材１１の面１１ｂ側から、第１黒化層１３１の表面に対して光を照射して測定できる。
【００９２】
また、波長４００ｎｍ以上７００ｎｍ以下の光の正反射率の平均とは、４００ｎｍ以上７００ｎｍ以下の範囲内で波長を変化させて測定を行った際の測定結果の平均値を意味している。測定の際、波長を変化させる幅は特に限定されないが、例えば、１０ｎｍ毎に波長を変化させて上記波長範囲の光について測定を行うことが好ましく、１ｎｍ毎に波長を変化させて上記波長範囲の光について測定を行うことがより好ましい。
【００９３】
なお、後述のように積層体基板は銅層及び黒化層をエッチングによって配線加工することにより金属細線を形成して導電性基板とすることができる。導電性基板における光の正反射率とは、透明基材を除いた場合に、最表面に配置されている黒化層の、光が入射する側の表面における正反射率を意味する。
【００９４】
このため、エッチング処理を行った後の導電性基板であれば、銅層及び黒化層が残存している部分での測定値が上記範囲を満たしていることが好ましい。
【００９５】
次に、本実施形態の導電性基板について説明する。
【００９６】
本実施形態の導電性基板は、透明基材と、透明基材の少なくとも一方の面側に形成された金属細線とを備えることができる。そして、金属細線は、窒素と銅を含有する第１黒化配線層と、第１黒化配線層上に設けられ、酸素と、銅と、ニッケルとを含有する第２黒化配線層と、銅配線層とを備えた積層体とすることができる。また、第２黒化配線層に含まれる銅、及びニッケルのうち、ニッケルの割合を１１質量％以上６０質量％以下とすることができる。
【００９７】
第１黒化配線層には、少なくとも窒素、及び銅が含まれ、さらに酸素が含まれていてもよい。また、第２黒化配線層には、金属種として銅が必須として含まれ且つ含有する金属種のうち８９質量％以下含まれていることが望ましい。
【００９８】
本実施形態の導電性基板は、例えば既述の積層体基板を配線加工して得ることができる。そして、本実施形態の導電性基板においては、透明基材上に銅配線層と、複層構造の黒化配線層と、を設けているため、銅配線層による光の反射を抑制することができる。従って、黒化配線層を設けることにより、例えばタッチパネル等に用いた場合に良好なディスプレイの視認性を有することができる。
【００９９】
本実施形態の導電性基板は例えばタッチパネル用の導電性基板として好ましく用いることができる。この場合、導電性基板は既述の積層体基板における銅層、及び黒化層に開口部を設けることで形成した配線パターンを有する構成とすることができる。より好ましくは、メッシュ状の配線パターンを備えた構成とすることができる。
【０１００】
開口部を備えた配線パターンが形成された導電性基板は、ここまで説明した積層体基板の銅層と、第１黒化層と、第２黒化層と、をエッチングすることにより得ることができる。そして、例えば二層の金属細線によりメッシュ状の配線パターンを有する導電性基板とすることができる。具体的な構成例を図４に示す。
【０１０１】
図４はメッシュ状の配線パターンを備えた導電性基板３０を銅配線層と、第１黒化配線層と、第２黒化配線層との積層方向の上面側から見た図を示している。図４に示した導電性基板３０は、透明基材１１と、図中Ｘ軸方向に平行な複数の銅配線層３１ＢとＹ軸方向に平行な銅配線層３１Ａとを有している。なお、銅配線層３１Ａ、３１Ｂは、既述の積層体基板をエッチングすることで形成でき、銅配線層３１Ａ、３１Ｂの上面および／または下面には図示しない第１黒化配線層、及び第２黒化配線層が形成されている。また、第１黒化配線層、及び第２黒化配線層は、透明基材１１の主表面、すなわち透明基材１１の銅配線層３１Ａ、３１Ｂ等を積層している面と平行な面での断面形状が、銅配線層３１Ａ、３１Ｂとほぼ同じ形状となるようにエッチングされている。
【０１０２】
透明基材１１と銅配線層３１Ａ、３１Ｂとの配置は特に限定されない。透明基材１１と銅配線層との配置の構成例を図５に示す。図５は図４のＡ−Ａ´線での断面図に当たる。
【０１０３】
例えば、図５に示したように、透明基材１１の上下面にそれぞれ銅配線層３１Ａ、３１Ｂが配置されていてもよい。なお、図５に示した導電性基板の場合、銅配線層３１Ａ、３１Ｂの透明基材１１側には、第１黒化配線層３２１Ａ、３２１Ｂ、及び第２黒化配線層３２２Ａ、３２２Ｂが配置されている。第１黒化配線層３２１Ａ、３２１Ｂ、及び第２黒化配線層３２２Ａ、３２２Ｂは、透明基材１１の主表面での断面形状を、銅配線層３１Ａ、３１Ｂとほぼ同じ形状とすることができる。
【０１０４】
また、図５に示したように、銅配線層３１Ａ、３１Ｂの透明基材１１とは反対側の面には、第３黒化配線層３２３Ａ、３２３Ｂを配置することもできる。この場合、第３黒化配線層３２３Ａ、３２３Ｂについても、透明基材１１の主表面と平行な面での断面形状が、銅配線層３１Ａ、３１Ｂとほぼ同じ形状とすることができる。
【０１０５】
すなわち、図５に示した導電性基板においては、ここまで説明したように、金属細線は、黒化層として、第１黒化配線層３２１Ａ、３２１Ｂ、及び第２黒化配線層３２２Ａ、３２２Ｂに加えてさらに、第３黒化配線層３２３Ａ、３２３Ｂを有することができる。そして、銅配線層３１Ａ、３１Ｂは、第２黒化配線層３２２Ａ、３２２Ｂと、第３黒化配線層３２３Ａ、３２３Ｂとの間に配置された構成を有することができる。
【０１０６】
第３黒化配線層は、既述の第３黒化層をエッチングすることにより形成することができる。このため、第３黒化配線層は、エッチングによりパターン化した点以外は既述の第３黒化層と同様の構成を有することができる。従って、第３黒化配線層は、例えば第１黒化配線層、および／または第２黒化配線層と同様の構成とすることができる。
【０１０７】
具体的には、第３黒化配線層は、例えば銅と、酸素と、を含有することができる。また、場合によってはさらにニッケルを含有することができる。すなわち、第３黒化配線層は銅および酸素、または銅、ニッケル、および酸素を含有することができる。すなわち、前記第３黒化配線層は、銅と、窒素とを含有する配線層、銅と、窒素と、酸素とを含有する配線層、あるいは、酸素と、金属成分として少なくとも銅とを含有する配線層のいずれかの配線層とすることができる。
【０１０８】
そして、第３黒化配線層が、酸素と、金属成分として少なくとも銅とを含有する層の場合は、第３黒化配線層中の金属成分のうち、ニッケルの割合が０質量％以上７０質量％以下であることが好ましい。
【０１０９】
なお、ここでの第３黒化配線層中の金属成分とは、第３黒化配線層が第１黒化配線層と同様に銅と窒素とを含有する場合は銅となり、第３黒化配線層が第２黒化配線層と同様に銅とニッケルと酸素とを含有する場合、銅及びニッケルとなる。また、第３黒化配線層は、複層構造とすることもでき、例えば金属成分として銅を含有する層と、金属成分として銅及びニッケルを含有する層とを有する構成とすることもできる。
【０１１０】
なお、ここでは第１黒化配線層、及び第２黒化配線層に加えて、第３黒化配線層を設けた例を示したが、係る形態に限定されるものではない。例えば黒化層として、第１黒化層と、第２黒化配線層とのみを有する導電性基板とすることもできる。
【０１１１】
図４に示したメッシュ状の配線を有する導電性基板は例えば、図２（ｂ）、図３（ｂ）のように透明基材１１の両面に銅層１２Ａ、１２Ｂと、第１黒化層１３１Ａ、１３１Ｂと、第２黒化層１３２Ａ、１３２Ｂとを備えた積層体基板から形成することができる。
【０１１２】
なお、例えば図５に示した第１の黒化配線層、第２の黒化配線層、及び第３黒化配線層を備えた導電性基板は、図３（ｂ）に示した積層体基板から形成することができる。
【０１１３】
そこで、図３（ｂ）の積層体基板を用いて形成した場合を例に説明する。
【０１１４】
まず、透明基材１１の一方の面１１ａ側の銅層１２Ａ、第１黒化層１３１Ａ、第２黒化層１３２Ａ及び第３黒化層１３３Ａを、図３（ｂ）中Ｙ軸方向に平行な複数の線状のパターンが、Ｘ軸方向に沿って所定の間隔をあけて配置されるようにエッチングする。なお、図３（ｂ）中のＹ軸方向とは、紙面と垂直な方向を指す。また、図３（ｂ）中のＸ軸方向とは各層の幅方向と平行な方向を意味している。
【０１１５】
そして、透明基材１１のもう一方の面１１ｂ側の銅層１２Ｂ、第１黒化層１３１Ｂ、第２黒化層１３２Ｂ、及び第３黒化層１３３Ｂを、図３（ｂ）中Ｘ軸方向と平行な複数の線状のパターンがＹ軸方向に沿って所定の間隔をあけて配置されるようにエッチングを行う。
【０１１６】
以上の操作により図４、図５に示したメッシュ状の配線を有する導電性基板を形成することができる。なお、透明基材１１の両面のエッチングは同時に行うこともできる。すなわち、銅層１２Ａ、１２Ｂ、第１黒化層１３１Ａ、１３１Ｂ、第２黒化層１３２Ａ、１３２Ｂ、及び第３黒化層１３３Ａ、１３３Ｂのエッチングは同時に行ってもよい。
【０１１７】
また、図２（ｂ）に示した積層体基板を用いて、同様にエッチングを行うことで、第３黒化配線層３２３Ａ、３２３Ｂを有しない点以外は、図４、図５に示した導電性基板と同様の構成を有する導電性基板を形成することができる。
【０１１８】
図４に示したメッシュ状の配線を有する導電性基板は、図２（ａ）または図３（ａ）に示した積層体基板を２枚用いることにより形成することもできる。図２（ａ）の導電性基板を用いた場合を例に説明すると、図２（ａ）に示した導電性基板２枚についてそれぞれ、銅層１２、第１黒化層１３１、及び第２黒化層１３２を、Ｘ軸方向と平行な複数の線状のパターンがＹ軸方向に沿って所定の間隔をあけて配置されるようにエッチングを行う。そして、上記エッチング処理により各導電性基板に形成した線状のパターンが互いに交差するように向きをあわせて２枚の導電性基板を貼り合せることによりメッシュ状の配線を備えた導電性基板とすることができる。２枚の導電性基板を貼り合せる際に貼り合せる面は特に限定されるものではない。
【０１１９】
例えば、２枚の導電性基板について、図２（ａ）における透明基材１１の銅層１２等が積層されていない面１１ｂ同士を貼り合せることで、図５に示した構成とすることができる。
【０１２０】
なお、図４に示したメッシュ状の配線を有する導電性基板における金属細線の幅や、金属細線間の距離は特に限定されるものではなく、例えば、金属細線に必要な電気抵抗値等に応じて選択することができる。
【０１２１】
ただし、透明基材と、金属細線とが十分な密着性を有するように、以下のアンダーカット量比率が所定の範囲にあることが好ましい。
【０１２２】
ここで、図６を用いてアンダーカット量比率について説明する。図６は、透明基材１１上に、黒化配線層６１、銅配線層６２がその順に積層された導電性基板の、黒化配線層及び銅配線層の積層方向に沿った面における断面図を示している。なお、図６においては黒化配線層６１が１層と、銅配線層６２が１層とにより金属細線が構成された例を示している。
【０１２３】
導電性基板を構成する層のうち、透明基材に接する層が、透明基材に接する層の上面に形成された層よりもエッチング速度が速い場合、透明基材に接する層のパターン幅が、透明基材に接する層上に形成された層のパターン幅よりも狭くなる場合がある。すなわち、アンダーカットが発生する場合がある。
【０１２４】
図６に示した構成例において、透明基材に接する黒化層のエッチング速度が、黒化層の上面に形成された銅層のエッチング速度よりも速い場合、アンダーカットが発生する場合がある。図６に示した構成例においてアンダーカットが発生した場合、金属細線の底部幅となる、透明基材１１に接する黒化配線層６１の幅（Ｗ２）が、金属細線のパターン幅となる黒化配線層６１上に形成された銅配線層６２の幅（Ｗ１）よりも狭くなる。
【０１２５】
この場合、アンダーカット量比率は、金属細線の底部幅（Ｗ２）と、金属細線のパターン幅（Ｗ１）とにより、（Ｗ１−Ｗ２）／２Ｗ１の式で表される。
【０１２６】
そして、アンダーカット量比率は（Ｗ１−Ｗ２）／２Ｗ１≦０．０７５の関係を有することが好ましい。これはアンダーカット量比率が上記関係を充足することで、黒化層と、銅層とを同時にエッチングし、所望のパターンにパターニングできているといえ、透明基材１１と金属細線との密着性を高める観点からも好ましいからである。
【０１２７】
ここまで図４、図５においては、直線形状の金属細線を組み合わせてメッシュ状の配線パターンを形成した例を示したが、係る形態に限定されるものではなく、配線パターンを構成する金属細線は任意の形状とすることができる。例えばディスプレイの画像との間でモアレ（干渉縞）が発生しないようメッシュ状の配線パターンを構成する金属細線の形状をそれぞれ、ぎざぎざに屈曲した線（ジグザグ直線）等の各種形状にすることもできる。
【０１２８】
本実施形態の導電性基板は、既述の積層体基板を配線加工し、積層体基板における銅層、及び黒化層に開口部を設けることで形成した配線パターンを有する。このため、配線パターンに含まれる金属細線間には透明基材を露出する開口部が設けられている。
【０１２９】
そして、該開口部の波長４００ｎｍ以上７００ｎｍ以下の光の透過率の平均の、透明基材の波長４００ｎｍ以上７００ｎｍ以下の光の透過率の平均からの減少率は、３．０％以下であることが好ましい。
【０１３０】
これは、上記開口部の波長４００ｎｍ以上７００ｎｍ以下の光の透過率の平均の、積層体基板に供する透明基材の波長４００ｎｍ以上７００ｎｍ以下の光の透過率の平均からの減少率が３．０％を超えると、透明基材を目視で観察すると黄色に変色して見える場合があるからである。上記減少率が３．０％を超えた場合は、特に第１黒化層を設けない場合であって、第２黒化層、及び銅層をエッチングする際に第２黒化層のエッチング速度が遅く第２黒化層と銅層とを同時にエッチングできていないためである。このため、既述のように、第２黒化層よりもエッチングされやすい第１黒化層を設けることが必要である。
【０１３１】
また、本実施形態の導電性基板の光の反射の程度は特に限定されるものではないが、例えば波長４００ｎｍ以上７００ｎｍ以下の光の正反射率の平均は５５％以下であることが好ましく、４０％以下であることがより好ましく、３０％以下であることがさらに好ましい。これは波長４００ｎｍ以上７００ｎｍ以下の光の正反射率の平均が５５％以下の場合、例えばタッチパネル用の導電性基板として用いた場合でもディスプレイの視認性の低下を特に抑制できるためである。
【０１３２】
ここまで説明した本実施形態の２層の配線から構成されるメッシュ状の配線を有する導電性基板は、例えば投影型静電容量方式のタッチパネル用の導電性基板として好ましく用いることができる。
【０１３３】
（積層体基板の製造方法、導電性基板の製造方法）
次に本実施形態の積層体基板の製造方法の構成例について説明する。
【０１３４】
本実施形態の積層体基板の製造方法は、以下の工程を有することができる。  
透明基材を準備する透明基材準備工程。  
透明基材の少なくとも一方の面側に積層体を形成する積層体形成工程。  
そして、上記積層体形成工程は以下のステップを含むことができる。  
銅を堆積する銅層成膜手段により銅層を形成する銅層形成ステップ。  
酸素と、銅とを含有する第１黒化層を堆積する第１黒化層成膜手段により第１黒化層を成膜する第１黒化層形成ステップ。  
第１黒化層上に、酸素と、銅と、ニッケルとを含有する第２黒化層を堆積する第２黒化層成膜手段により第２黒化層を成膜する第２黒化層形成ステップ。
【０１３５】
そして、第１黒化層形成ステップ、及び第２黒化層形成ステップは減圧雰囲気下において実施することが好ましい。また、第２黒化層に含まれる銅、及びニッケルのうち、ニッケルの割合が１１質量％以上６０質量％以下であることが好ましい。
【０１３６】
第１黒化層は、窒素、及び銅に加えて、さらに酸素が含有されていてもよい。また、第２黒化層は、金属種として銅を必須として含み且つ含有する金属種のうち８９質量％以下含むことが望ましい。
【０１３７】
以下に本実施形態の積層体基板の製造方法について説明するが、以下に説明する点以外については上述の積層体基板の場合と同様の構成とすることができるため説明を省略している。
【０１３８】
上述のように、本実施形態の積層体基板は透明基材と、銅層及び各黒化層を有する積層体と、を有することができる。この際、積層体内で第１黒化層上に第２黒化層を設けること以外は銅層と各黒化層とを透明基材上に配置する順番や、その層の数は特に限定されるものではない。つまり、例えば透明基材の少なくとも一方の面側に、銅層と第１黒化層と
第２黒化層とをそれぞれ複数層積層することもできる。
【０１３９】
このため、上記銅層形成ステップと、第１黒化層形成ステップと、第２黒化層形成ステップとは、第１黒化層形成ステップの直後に第２黒化層形成ステップを実施する点以外は、その実施する順番や、実施する回数については特に限定されるものではない。従って、形成する積層体基板の構造に合わせて任意の回数、タイミングで実施することができる。
【０１４０】
透明基材を準備する工程は、例えば可視光を透過する高分子フィルムや、ガラス基板等により構成された透明基材を準備する工程であり、具体的な操作は特に限定されるものではない。例えば後段の各工程、ステップに供するため必要に応じて任意のサイズに切断等を行うことができる。なお、可視光を透過する高分子フィルムとして好適に用いることができるものについては既述のため、ここでは説明を省略する。
【０１４１】
次に積層体形成工程について説明する。積層体形成工程は透明基材の少なくとも一方の面側に積層体を形成する工程であり、第１黒化層形成ステップと、第２黒化層形成ステップと、銅層形成ステップとを有することができる。各ステップについて以下に説明する。
【０１４２】
まず、第１黒化層形成ステップ、及び第２黒化層形成ステップについて説明する。
【０１４３】
第１黒化層形成ステップは、透明基材の少なくとも一方の面側に、窒素と銅とを含有する第１黒化層を堆積する第１黒化層成膜手段により第１黒化層を成膜するステップである。
なお、第１黒化層形成ステップでは、第１黒化層成膜手段により、透明基材の少なくとも一方の面側に、窒素と銅を含有し、さらに酸素を含有する第１黒化層を堆積して、窒素と銅と酸素を含有する第１黒化層を成膜してもよい。
【０１４４】
また、第２黒化層形成ステップは、第１黒化層上に、酸素と、銅と、ニッケルとを含有する第２黒化層を堆積する第２黒化層成膜手段により第２黒化層を成膜するステップである。
【０１４５】
第１黒化層形成ステップにおける窒素と、銅とを含有する第１黒化層を堆積する第１黒化層成膜手段、及び第２黒化層形成ステップにおける酸素と、銅と、ニッケルとを含有する第２黒化層を堆積する第２黒化層成膜手段は特に限定されるものではないが、乾式めっき法であることが望ましい。
【０１４６】
なお、本実施形態の積層体基板は、第３黒化層を有することもでき、この場合、積層体形成工程は、第３黒化層形成ステップを有することができる。第３黒化層形成ステップでは、第３黒化層を堆積する第３黒化層成膜手段により第３黒化層を成膜することができる。第３黒化層成膜手段についても特に限定されるものではないが、乾式めっき法であることが好ましい。
【０１４７】
乾式めっき法としては特に限定されるものではないが、減圧雰囲気下において、スパッタリング法、イオンプレーティング法を用いることができる。特に黒化層の組成や厚さの制御が容易であることから、スパッタリング法を用いることがより好ましい。すなわち、第１黒化層成膜手段、及び第２黒化層成膜手段はスパッタリング成膜法であることが好ましい。また、第３黒化層も成膜する場合には、第３黒化層成膜手段はスパッタリング成膜法であることが好ましい。
【０１４８】
第１黒化層、及び第２黒化層等は例えば図７に示したロール・ツー・ロールスパッタリング装置７０を用いて好適に成膜することができる。
【０１４９】
図７はロール・ツー・ロールスパッタリング装置７０の一構成例を示している。ロール・ツー・ロールスパッタリング装置７０は、その構成部品のほとんどを収納した筐体７１を備えている。図７において筐体７１の形状は直方体形状として示しているが、筐体７１の形状は特に限定されるものではなく、内部に収容する装置や、設置場所、耐圧性能等に応じて任意の形状とすることができる。例えば筐体７１の形状は円筒形状とすることもできる。
【０１５０】
ただし、成膜開始時に成膜に関係ない残留ガスを除去するため、筐体７１内部は１Ｐａ以下まで減圧できることが好ましく、１０−３Ｐａ以下まで減圧できることがより好ましく、１０−４Ｐａ以下まで減圧できることがさらに好ましい。なお、筐体７１内部全てが上記圧力まで減圧できる必要はなく、スパッタリングを行う、後述するキャンロール７３が配置された図中下側の領域のみが上記圧力まで減圧できるように構成することもできる。
【０１５１】
筐体７１内には、第１黒化層または第２黒化層を成膜する基材を供給する巻出ロール７２、キャンロール７３、スパッタリングカソード７４ａ〜７４ｄ、前フィードロール７５ａ、後フィードロール７５ｂ、テンションロール７６ａ、７６ｂ、巻取ロール７７を配置することができる。また、第１黒化層または第２黒化層を成膜する基材の搬送経路上には、上記各ロール以外に任意にガイドロール７８ａ〜７８ｈや、ヒーター７９等を設けることもできる。
【０１５２】
巻出ロール７２、キャンロール７３、前フィードロール７５ａ、巻取ロール７７にはサーボモータによる動力を備えることができる。巻出ロール７２、巻取ロール７７は、パウダークラッチ等によるトルク制御によって銅薄膜層を成膜する基材の張力バランスが保たれるようになっていることが好ましい。
【０１５３】
キャンロール７３の構成についても特に限定されないが、例えばその表面が硬質クロムめっきで仕上げられ、その内部には筐体７１の外部から供給される冷媒や温媒が循環し、一定の温度に調整できるように構成されていることが好ましい。
【０１５４】
テンションロール７６ａ、７６ｂは例えば、表面が硬質クロムめっきで仕上げられ張力センサーが備えられていることが好ましい。また、前フィードロール７５ａや、後フィードロール７５ｂ、ガイドロール７８ａ〜７８ｈについても表面が硬質クロムめっきで仕上げられていることが好ましい。
【０１５５】
スパッタリングカソード７４ａ〜７４ｄは、マグネトロンカソード式でキャンロール７３に対向して配置することが好ましい。スパッタリングカソード７４ａ〜７４ｄのサイズは特に限定されないが、スパッタリングカソード７４ａ〜７４ｄの第１黒化層または第２黒化層を成膜する基材の巾方向の寸法は、対向する第１黒化層または第２黒化層を成膜する基材の巾より広いことが好ましい。
【０１５６】
第１黒化層または第２黒化層を成膜する基材は、ロール・ツー・ロール真空成膜装置であるロール・ツー・ロールスパッタリング装置７０内を搬送される。そして、キャンロール７３上であって、スパッタリングカソード７４ａ〜７４ｄと対向する位置を通過する際に第１黒化層または第２黒化層が成膜される。ロール・ツー・ロールスパッタリング装置７０を用いて第２黒化層を成膜する場合の手順の構成例について説明する。
【０１５７】
まず、銅−ニッケル合金ターゲットをスパッタリングカソード７４ａ〜７４ｄに装着し、黒化層を成膜する基材を巻出ロール７２にセットした筐体７１内を真空ポンプ８０ａ、８０ｂにより真空排気する。なお、形成する第２黒化層に含まれる銅、及びニッケルのうち、ニッケルの割合は１１質量％以上６０質量％以下であることが好ましい。このため、第２黒化層を成膜する際に用いる銅−ニッケル合金ターゲットについても、銅、及びニッケルのうち、ニッケルの割合が１１質量％以上６０質量％以下であることが好ましい。
【０１５８】
そしてその後、不活性ガス、例えばアルゴンと、酸素とからなるスパッタリングガスを気体供給手段８１により筐体７１内に導入することができる。なお、気体供給手段８１の構成は特に限定されないが、図示しない気体貯蔵タンクを有することができる。そして、気体貯蔵タンクと筐体７１との間に、ガス種ごとにマスフローコントローラー（ＭＦＣ）８１１ａ、８１１ｂ、８１１ｃ及びバルブ８１２ａ、８１２ｂ、８１２ｃを設け、各ガスの筐体７１内への供給量を制御できるように構成できる。図７ではマスフローコントローラーと、バルブとを２組設けた例を示しているが、設置する数は特に限定されず、用いるガス種の数に応じて設置する数を選択することができる。
【０１５９】
この際、スパッタリングガスの流量と、真空ポンプ８０ｂと筐体７１との間に設けられた圧力調整バルブ８２の開度とを調整して筐体７１内を例えば０．１３Ｐａ以上１３Ｐａ以下に保持して成膜を実施することが好ましい。
【０１６０】
なお、不活性ガス、酸素ガスは予め混合したガスを筐体７１内に供給することもできるが、それぞれ個別に筐体７１に供給し、筐体７１内でそれぞれのガスが所望の分圧となるようにその供給量、圧力を調整することもできる。また、スパッタリングガスは、既述のように不活性ガスと、酸素ガスとからなるガスに限定されるものではなく、水蒸気、一酸化炭素ガス、二酸化炭素ガスから選択される１種類以上のガスをさらに含んでいてもよい。
【０１６１】
この状態で、巻出ロール７２から基材を例えば毎分０．５ｍ以上１０ｍ以下程度の速さで搬送しながら、スパッタリングカソード７４ａ〜７４ｄに接続したスパッタリング用直流電源より電力を供給してスパッタリング放電を行う。これにより基材上に所望の第２黒化層を連続成膜することができる。
【０１６２】
なお、ロール・ツー・ロールスパッタリング装置７０には上述した以外にも必要に応じて各種部材を配置できる。例えば筐体７１内の圧力を測定するための圧力計８３ａ、８３ｂや、ベントバルブ８４ａ、８４ｂを設けることもできる。
【０１６３】
第１黒化層は、銅−ニッケル合金ターゲットに替えて、銅ターゲットをスパッタリングカソード７４ａ〜７４ｄに装着する点、およびスパッタリングガスとして不活性ガス、窒素ガス、酸素ガスとからなるガスを用いる点以外は上述の第２黒化層の場合と同様にして成膜することができる。
【０１６４】
また、既述のように、本実施形態の積層体基板は、第１黒化層、第２黒化層以外に、第３黒化層を有することもできる。このように、第３黒化層を成膜する場合には、第３黒化層の目的とする組成に応じたターゲットをスパッタリングカソード７４ａ〜７４ｄに装着する以外は、上述の第２黒化層の場合と同様にして成膜することができる。
【０１６５】
そして、第１黒化層形成ステップ、及び第２黒化層形成ステップは減圧雰囲気下において実施することが好ましい。また、第３黒化層形成ステップを行う場合には同様に減圧雰囲気下で実施することが好ましい。
【０１６６】
次に、銅層形成ステップについて説明する。
【０１６７】
銅層形成ステップでは、透明基材の少なくとも一方の面側に銅を堆積する銅層成膜手段により銅層を形成することができる。
【０１６８】
銅層形成ステップでは、乾式めっき法を用いて銅薄膜層を形成することが好ましい。また銅層をより厚くする場合には、乾式めっき法により銅薄膜層を形成後に湿式めっき法を用いてさらに銅めっき層を形成することが好ましい。
【０１６９】
このため、銅層形成ステップは、例えば乾式めっき法により銅薄膜層を形成するステップを有することができる。また、銅層形成ステップは、乾式めっき法により銅薄膜層を形成するステップと、該銅薄膜層を給電層として、湿式めっき法により銅めっき層を形成するステップと、を有していてもよい。
【０１７０】
従って、上述の銅層成膜手段としては１つの成膜手段に限定されるものではなく、複数の成膜手段を組み合わせて用いることもできる。
【０１７１】
上述のように乾式めっき法のみ、又は乾式めっき法と湿式めっき法とを組み合わせて銅層を形成することにより透明基材または黒化層上に接着剤を介さずに直接銅層を形成できるため好ましい。
【０１７２】
上述のように、銅層形成ステップでは、例えば乾式めっき法により銅薄膜層を形成することができる。
【０１７３】
乾式めっき法としては特に限定されるものではないが、減圧雰囲気下において、スパッタリング法、イオンプレーティング法や蒸着法等を好ましく用いることができる。
【０１７４】
特に、銅薄膜層の形成に用いる乾式めっき法としては、厚さの制御が容易であることから、スパッタリング法を用いることがより好ましい。すなわちこの場合、銅層形成ステップにおける銅を堆積させる銅層成膜手段としてスパッタリング成膜手段（スパッタリング成膜法）を好ましく用いることができる。
【０１７５】
銅薄膜層は、例えば図７に示したロール・ツー・ロールスパッタリング装置７０を用いて好適に成膜することができる。なお、ロール・ツー・ロールスパッタリング装置７０の構成については既述のため、ここでは説明を省略する。
【０１７６】
以下にロール・ツー・ロールスパッタリング装置を用いた場合を例に銅薄膜層を形成する工程を説明する。
【０１７７】
ロール・ツー・ロールスパッタリング装置７０を用いて銅薄膜層を成膜する場合の手順について説明する。
【０１７８】
まず、銅ターゲットをスパッタリングカソード７４ａ〜７４ｄに装着し、銅薄膜層を成膜する基材を巻出ロール７２にセットした筐体７１内を真空ポンプ８０ａ、８０ｂにより真空排気する。
【０１７９】
その後、不活性ガス、例えばアルゴン等のスパッタリングガスを気体供給手段８１により筐体７１内に導入することができる。
【０１８０】
そして、気体供給手段８１によりスパッタリングガスを筐体７１内に供給した際、スパッタリングガスの流量と、真空ポンプ８０ｂと筐体７１との間に設けられた圧力調整バルブ８２の開度と、を調整して装置内を例えば０．１３Ｐａ以上１．３Ｐａ以下に保持し、成膜を実施することが好ましい。
【０１８１】
この状態で、巻出ロール７２から基材を例えば毎分１ｍ以上２０ｍ以下の速さで搬送しながら、スパッタリングカソード７４ａ〜７４ｄに接続したスパッタリング用直流電源より電力を供給してスパッタリング放電を行う。これにより基材上に所望の銅薄膜層を連続成膜することができる。
【０１８２】
また、既述のように乾式めっき後に湿式めっき法を用いてさらに銅層（銅めっき層）を成膜することができる。
【０１８３】
湿式めっき法により銅めっき層を成膜する場合、上述した乾式めっきにより成膜した銅薄膜層を給電層とすることができる。そしてこの場合、銅層形成ステップにおける銅を堆積させる銅層成膜手段として、電気めっき成膜手段を好ましく用いることができる。
【０１８４】
銅薄膜層を給電層として、湿式めっき法により銅めっき層を形成する工程における条件、すなわち、電気めっき処理の条件は、特に限定されるものではなく、常法による諸条件を採用すればよい。例えば、銅めっき液を入れためっき槽に銅薄膜層を形成した基材を供給し、電流密度や、基材の搬送速度を制御することによって、銅めっき層を形成できる。
【０１８５】
ここまで、本実施形態の積層体基板の製造方法に含まれる各工程、ステップについて説明した。
【０１８６】
本実施形態の積層体基板の製造方法により得られる積層体基板は、既述の積層体基板と同様に、銅層は厚さが５０ｎｍ以上であることが好ましく、６０ｎｍ以上とすることがより好ましく、１５０ｎｍ以上であることがさらに好ましい。銅層の厚さの上限値は特に限定されないが、銅層の厚さは５０００ｎｍ以下であることが好ましく、３０００ｎｍ以下であることがより好ましい。なお、銅層が上述のように銅薄膜層と、銅めっき層を有する場合には、銅薄膜層の厚さと、銅めっき層の厚さとの合計が上記範囲であることが好ましい。
【０１８７】
また、第１黒化層の厚さと、第２黒化層の厚さとの合計は特に限定されるものではないが、下限値は例えば１０ｎｍ以上であることが好ましく、１５ｎｍ以上であることがより好ましい。
【０１８８】
第１黒化層の厚さと、第２黒化層の厚さとの合計の上限値は７０ｎｍ以下とすることが好ましく、５０ｎｍ以下とすることがより好ましい。
【０１８９】
なお、第１黒化層の厚さは、５ｎｍ以上１５ｎｍ以下が望ましい。
【０１９０】
一方、第２黒化層の厚さは、第１黒化層と、第２黒化層との合計の厚さが上記範囲になるように適宜選択できる。
【０１９１】
第３黒化層の膜厚は、例えば下限値は５ｎｍ以上とすることができる。また、上限値は例えば７０ｎｍ以下とすることが好ましく、５０ｎｍ以下とすることがより好ましい。
【０１９２】
さらに、本実施形態の積層体基板の製造方法により得られる積層体基板は、波長４００ｎｍ以上７００ｎｍ以下の光の正反射率の平均は５５％以下であることが好ましく、４０％以下であることがより好ましく、３０％以下であることがさらに好ましい。
【０１９３】
本実施形態の積層体基板の製造方法により得られる積層体基板を用いて、銅層、第１黒化層、及び第２黒化層に開口部を備えた配線パターンが形成された導電性基板とすることができる。導電性基板は、より好ましくは、メッシュ状の配線を備えた構成とすることができる。
【０１９４】
係る本実施形態の導電性基板の製造方法は、上述の積層体基板の製造方法により得られた積層体基板の銅層と、第１黒化層と、第２黒化層とをエッチングし、銅配線層と、第１黒化配線層と、第２黒化配線層とを備えた積層体である金属細線を有する配線パターンを形成するエッチング工程を有することができる。そして、このエッチング工程により、銅層、第１黒化層、及び第２黒化層に開口部を形成できる。
【０１９５】
エッチング工程では例えばまず、エッチングにより除去する部分に対応した開口部を有するレジストを、積層体基板の最表面に形成する。例えば、図２（ａ）に示した積層体基板の場合、積層体基板に配置した銅層１２の露出した表面Ａ上にレジストを形成することができる。なお、エッチングにより除去する部分に対応した開口部を有するレジストの形成方法は特に限定されないが、例えばフォトリソグラフィー法により形成することができる。
【０１９６】
次いで、レジスト上面からエッチング液を供給することにより、銅層１２、第１黒化層１３１、及び第２黒化層１３２のエッチングを実施することができる。
【０１９７】
なお、図２（ｂ）のように透明基材１１の両面に銅層、黒化層を配置した場合には、積層体基板の表面Ａ及び表面Ｂにそれぞれ所定の形状の開口部を有するレジストを形成し、透明基材１１の両面に形成した銅層、第１黒化層、及び第２黒化層を同時にエッチングしてもよい。また、透明基材１１の両側に形成された銅層、第１黒化層、及び第２黒化層について、一方の側ずつエッチング処理を行うこともできる。すなわち、例えば、銅層１２Ａ及び第２黒化層１３２Ａ、第１黒化層１３１Ａのエッチングを行った後に、銅層１２Ｂ及び第２黒化層１３２Ｂ、第１黒化層１３１Ｂのエッチングを行うこともできる。
【０１９８】
本実施形態の積層体基板の製造方法で形成する第２黒化層は、銅層と同様のエッチング液への反応性を示す。また、第１黒化層は、このエッチング液に対する反応性が第２黒化層よりも高い。このため、エッチング工程で用いるエッチング液は特に限定されるものではなく、一般的に銅層のエッチングに用いられるエッチング液を好ましく用いることができる。
【０１９９】
エッチング工程で用いるエッチング液としては例えば、硫酸、過酸化水素水、塩酸、塩化第二銅、及び塩化第二鉄から選択された１種類を含む水溶液、または上記硫酸等から選択された２種類以上を含む混合水溶液をより好ましく用いることができる。エッチング液中の各成分の含有量は、特に限定されるものではない。
【０２００】
エッチング液は室温で用いることもできるが、反応性を高めるため加温して用いることもできる、例えば４０℃以上５０℃以下に加熱して用いることができる。
【０２０１】
上述したエッチング工程により得られるメッシュ状の配線の具体的な形態については、既述のとおりであるため、ここでは説明を省略する。
【０２０２】
また、図２（ａ）、図３（ａ）に示した透明基材１１の一方の面側に銅層、第１黒化層、及び第２黒化層を有する２枚の積層体基板をエッチング工程に供して導電性基板とした後、２枚の導電性基板を貼り合せてメッシュ状の配線を備えた導電性基板とする場合、導電性基板を貼り合せる工程をさらに設けることができる。この際、２枚の導電性基板を貼り合せる方法は特に限定されるものではなく、例えば光学接着剤（ＯＣＡ）等を用いて接着することができる。
【０２０３】
なお、本実施形態の導電性基板の製造方法により得られる導電性基板は、波長４００ｎｍ以上７００ｎｍ以下の光の正反射率の平均は５５％以下であることが好ましく、４０％以下であることがより好ましく、３０％以下であることがさらに好ましい。
【０２０４】
これは波長４００ｎｍ以上７００ｎｍ以下の光の正反射率の平均が５５％以下の場合、
例えばタッチパネル用の導電性基板として用いた場合でもディスプレイの視認性の低下を特に抑制できるためである。
【０２０５】
以上に本実施形態の積層体基板、導電性基板、積層体基板の製造方法、及び導電性基板の製造方法について説明した。係る積層体基板、または積層体基板の製造方法により得られる積層体基板によれば、銅層と黒化層とがエッチング液に対してほぼ同じ反応性を示す。このため、同時にエッチング処理を行うことができる銅層と、黒化層とを備えた積層体基板を提供することができる。そして、銅層と黒化層とを同時にエッチングすることができるため、容易に所望の形状の銅配線層、及び黒化配線層を形成することができる。
【０２０６】
また、黒化配線層を設けることで銅配線層による光の反射を抑制することができ、例えばタッチパネル用の導電性基板とした場合に、視認性の低下を抑制することができる。このため、黒化配線層を設けることで良好な視認性を有する導電性基板とすることができる。
【実施例】
【０２０７】
以下に、本発明の実施例及び比較例によって本発明をさらに詳細に説明するが、本発明は、これらの実施例によって、なんら限定されるものではない。
【０２０８】
（評価方法）
（１）正反射率
以下の各実施例、比較例において作製した積層体基板について正反射率の測定を行った。
【０２０９】
測定は、紫外可視分光光度計（株式会社  島津製作所製  型式：ＵＶ−２５５０）に反射率測定ユニットを設置して行った。
【０２１０】
各実施例で図３（ａ）の構造を有する積層体基板を作製したが、反射率の測定は図３（ａ）における第１黒化層１３１の透明基材１１と対向する１３１ａ面に対して透明基材１１を通じて入射角を５°として、波長４００ｎｍ以上７００ｎｍ以下の範囲の光を照射して実施した。なお、積層体基板に照射した光は、波長４００ｎｍ以上７００ｎｍ以下の範囲内で、１ｎｍ毎に波長を変化させて各波長の光について正反射率の測定を行い、測定結果の平均を該導電性基板の正反射率の平均とした。なお、表１中では反射率として示している。
【０２１１】
（２）金属細線のアンダーカット量比率
アンダーカット量比率は、各実施例、比較例で作製した導電性基板の配線の断面をＳＥＭで観察し、金属細線のパターン幅Ｗ１及び金属細線の底部幅Ｗ２を求めて算出した。なお、金属細線のパターン幅Ｗ１、金属細線の底部幅Ｗ２については図６を用いて既に説明した通りである。
【０２１２】
（３）開口部の全光線透過率の減少率
各実施例、比較例で作製した導電性基板の透明基材を露出する金属細線間の開口部について、全光線透過率の測定を行った。
【０２１３】
測定は、正反射率を測定した際の紫外可視分光光度計に積分球付属装置を設置して行った。照射した光は、波長４００ｎｍ以上７００ｎｍ以下の範囲内で、１ｎｍ毎に波長を変化させて各波長の光について透過率の測定を行い、測定結果の平均を該導電性基板の開口部の全光線透過率の平均とした。
【０２１４】
また、予め積層体基板を製造する際に用いた透明基材について、同様にして全光線透過率の平均を測定しておいた。
【０２１５】
そして、各実施例、比較例で作製した導電性基板の開口部の全光線透過率の平均の、透
明基材の全光線透過率の平均からの減少率である、開口部の全光線透過率の減少率を算出した。
【０２１６】
（試料の作製条件）
実施例、比較例として、以下に説明する条件で積層体基板、及び導電性基板を作製し、上述の評価方法により評価を行った。
［実施例１］
図３（ａ）に示した構造を有する積層体基板を作製した。
【０２１７】
（透明基材準備工程）
まず、透明基材準備工程を実施した。具体的には、幅５００ｍｍ、厚さ１００μｍの光学用ポリエチレンテレフタレート樹脂（ＰＥＴ）製の透明基材を準備した。
【０２１８】
（積層体形成工程）
次に、積層体形成工程を実施した。積層体形成工程として、第１黒化層形成ステップ、第２の黒化層形成ステップ、銅層形成ステップ、第３黒化層形成を実施した。以下に具体的に説明する。
【０２１９】
（１）第１黒化層形成ステップ
まず第１黒化層形成ステップを実施した。
【０２２０】
準備した透明基材を図７に示したロール・ツー・ロールスパッタリング装置７０にセットした。また、スパッタリングカソード７４ａ〜７４ｄに、銅ターゲット、（住友金属鉱山（株）製）を装着した。そして、ロール・ツー・ロールスパッタリング装置７０のヒーター７９を１００℃に加熱し、透明基材を加熱し、基材中に含まれる水分を除去した。
【０２２１】
続いて筐体７１内を１×１０−４Ｐａまで真空ポンプ８０ａ、８０ｂにより排気した後、気体供給手段８１によりアルゴンガスの流量が２４０ｓｃｃｍ、窒素ガスの流量が４０ｓｃｃｍ、酸素ガスの流量が２０ｓｃｃｍとなるようにしてアルゴンガスと窒素ガスと酸素ガスとを筐体７１内に導入した。そして、透明基材を巻出ロール７２から毎分２ｍの速さで搬送しながら、スパッタリングカソード７４ａ〜７４ｄに接続したスパッタリング用直流電源より電力を供給し、スパッタリング放電を行い、透明基材上に所望の第１黒化層を連続成膜した。この操作により透明基材上に第１黒化層を厚さ１０ｎｍとなるように形成した。
【０２２２】
（２）第２黒化層形成ステップ
次に第２黒化層形成ステップを実施した。
【０２２３】
第２の黒化層形成ステップでは、スパッタリングカソード７４ａ〜７４ｄに装着するターゲットを、銅−ニッケル合金ターゲット（住友金属鉱山（株）製）とし、窒素ガスは導入せず、酸素ガスの流量を４０ｓｃｃｍとした点以外は、第１黒化層形成ステップと同様にして第２黒化層を成膜した。なお、基材としては、第１黒化層形成ステップで、透明基材上に第１黒化層を形成した基材を用い、第１黒化層上に第２黒化層を成膜している。
【０２２４】
また、銅−ニッケル合金ターゲットとしては、表１に示すように、Ｎｉを１１質量％、Ｃｕを８９質量％含有するターゲットを用いた。この操作により第１黒化層上に第２黒化層を厚さ１０ｎｍとなるように形成した。
【０２２５】
（３）銅層形成ステップ
続いて、銅層形成ステップを実施した。
【０２２６】
銅層形成ステップでは、スパッタリングカソードに装着するターゲットを銅ターゲット（住友金属鉱山（株）製）に変え、筐体７１内を排気後、ロール・ツー・ロールスパッタリング装置７０の筐体７１内にアルゴンガスのみを導入した点以外は第１黒化層の場合と同様にして第２黒化層の上面に銅層を厚さ２００ｎｍとなるように形成した。
【０２２７】
なお、銅層を形成する基材としては、第１黒化層形成ステップと、第２黒化層形成ステップとで、透明基材上に、第１黒化層、及び第２黒化層をその順に形成した基材を用いた。
【０２２８】
（４）第３黒化層形成ステップ
続いて、第３黒化層形成ステップを実施した。第３黒化層形成ステップでは、第１黒化層形成ステップと、第２黒化層形成ステップと、銅層形成ステップとで、透明基材上に、第１黒化層、第２黒化層、及び銅層をその順に形成した基材を用いた点と膜厚を２０ｎｍとした以外は第２黒化層形成ステップと同様にして、第３黒化層を形成した。
【０２２９】
作製した積層体基板の波長４００ｎｍ以上７００ｎｍ以下の光の正反射率の平均を、上述の手順により測定したところ、波長４００ｎｍ以上７００ｎｍ以下の光の正反射率の平均は５５％であった。
【０２３０】
また、得られた積層体基板について正反射率測定を行った後、エッチング工程を行い、導電性基板を作製した。
【０２３１】
エッチング工程ではまず、エッチングにより除去する部分に対応した開口部を有するレジストを、作製した積層体基板の図３（ａ）における表面Ｃ上に形成した。そして、塩化第二鉄１０質量％と、塩酸１０質量％と、残部が水と、からなるエッチング液に１分間浸漬して導電性基板を作製した。
【０２３２】
作製した導電性基板について、金属細線のアンダーカット量比率、及び開口部の全光線透過率の測定を行った。
【０２３３】
評価結果を表１に示す。
［実施例２］
第２黒化層を成膜する際に筐体内に供給した酸素の供給量を表１に示したように変更した点以外は実施例１と同様にして積層体基板、及び導電性基板を作製し、評価を行った。
【０２３４】
なお、第３黒化層形成ステップにおいても、本実施例の第２黒化層形成ステップと同様に酸素の供給量を実施例１の際の条件から変更している。
【０２３５】
評価結果を表１に示す。
［実施例３］
第１黒化層を成膜する際に筐体内に供給した窒素と酸素の供給量を表１に示したように変更した点と、第２黒化層を成膜する際に用いたスパッタリングターゲットである、銅−ニッケル合金ターゲットの組成を表１に示したように変更した点以外は実施例１と同様にして積層体基板、及び導電性基板を作製し、評価を行った。
［実施例４、実施例５］
第２黒化層を成膜する際に用いたスパッタリングターゲットである、銅−ニッケル合金ターゲットの組成を表１に示したように変更した点以外は実施例１と同様にして積層体基板、及び導電性基板を作製し、評価を行った。
［実施例６］
第１黒化層を成膜する際に筐体内に供給した窒素および酸素の供給量を表１に示したように変更した点と、第２黒化層を成膜する際に用いたスパッタリングターゲットである、銅−ニッケル合金ターゲットの組成を表１に示したように変更した点以外は実施例１と同様にして積層体基板、及び導電性基板を作製し、評価を行った。
［実施例７］
第１黒化層を成膜する際に筐体内に供給した酸素の供給量を表１に示したように変更した点と、第２黒化層を成膜する際に用いたスパッタリングターゲットである、銅−ニッケル合金ターゲットの組成を表１に示したように変更した点以外は実施例１と同様にして積層体基板、及び導電性基板を作製し、評価を行った。
【０２３６】
なお、第３黒化層形成ステップにおいても、各実施例の第２黒化層形成ステップと同様に銅−ニッケル合金ターゲットの組成を実施例１の際の組成から変更している。
【０２３７】
評価結果を表１に示す。
［比較例１］
第１黒化層を形成せず、第２黒化層を成膜する際に用いたスパッタリングターゲットで
ある、銅−ニッケル合金ターゲットの組成、及び膜厚を表１に示したように変更した点以外は実施例１と同様にして積層体基板、及び導電性基板を作製し、評価を行った。
【０２３８】
なお、第３黒化層形成ステップにおいても、本比較例の第２黒化層形成ステップと同様に銅−ニッケル合金ターゲットの組成を実施例１の際の組成から変更している。
【０２３９】
評価結果を表１に示す。
［比較例２］
第２黒化層を形成せず、第１黒化層を成膜する際に筐体内に供給した窒素および酸素の供給量を表１に示したように変更した点と、第１黒化層の膜厚を２０ｎｍとした点と、第１黒化層形成ステップと同様の条件で第３黒化層形成ステップを実施し、第３黒化層を形成した点以外は実施例１と同様にして積層体基板、及び導電性基板を作製し、評価を行った。
【０２４０】
評価結果を表１に示す。
［比較例３］
第１黒化層を成膜する際に筐体内に供給した窒素および酸素の供給量を表１に示したように変更した点と、第１黒化層、及び第２の黒化層を成膜する際に用いたスパッタリングターゲットの組成を表１に示したように変更した点と、第１黒化層形成ステップと同様にして第３黒化層形成ステップを実施し、第３黒化層を形成した点以外は実施例１と同様にして積層体基板、及び導電性基板を作製し、評価を行った。
［比較例４］
第１黒化層、及び第２黒化層の膜厚をそれぞれ４ｎｍとした点と、第１黒化層、及び第２の黒化層を成膜する際に用いたスパッタリングターゲットの組成、及び膜厚を表１に示したように変更した点と、第３黒化層の膜厚を８ｎｍとし、第３黒化層形成ステップを膜厚以外は本比較例の第２黒化層形成ステップと同様の条件で実施し、第３黒化層を形成した点以外は実施例１と同様にして積層体基板、及び導電性基板を作製し、評価を行った。
【０２４１】
評価結果を表１に示す。
【０２４２】
【表１】
2018051784.tif 000003
表１に示した結果によると、実施例１〜実施例７は、いずれも正反射率が５５％以下であり、良好な視認性を有することが確認された。また、実施例１〜実施例７は、いずれも金属細線のアンダーカット量比率が０．０７５以下、開口部の全光線透過率の減少率が３．０％以下となった。すなわち、銅層と、第１黒化層と、第２の黒化層とを同時にエッチングできることを確認できた。
【０２４３】
これは、第２の黒化層を成膜する際に用いたスパッタリングターゲットに含まれる銅及びニッケルのうち、ニッケルの割合が１１質量％以上６０質量％以下であり、成膜した黒化層においても同様の組成であったためと考えられる。すなわち、第２黒化層のエッチング液に対する反応性を銅層と同等にすることができたためと考えられる。
【０２４４】
そして、第１黒化層については、窒素と銅とを含有する層とすることで、第２黒化層よりもエッチング液に対する反応性が高く、残渣を残すことなく除去できたためと考えられる。
【０２４５】
これに対して、比較例１は、開口部の全光線透過率の減少率が３．０％を超えており、銅層と比較して黒化層のエッチング速度が遅かったことが確認された。
【０２４６】
また、比較例２は、正反射率が５５％を超えており、視認性の低下が確認された。
【０２４７】
比較例２は、さらに金属細線のアンダーカット量比率が０．１２と、０．０７５を大きく超えており、銅層と比較して黒化層のエッチング速度が速かったことが確認された。
【０２４８】
このように、第１黒化層、第２黒化層のいずれかのみを有する比較例１、２については、第１黒化層、及び第２黒化層を、銅層と同時にエッチングできないことが確認できた。
【符号の説明】
【０２４９】
１０Ａ、１０Ｂ、２０Ａ、２０Ｂ                積層体基板
１１                                          透明基材
１２、１２Ａ、１２Ｂ                          銅層
１３１、１３１Ａ、１３１Ｂ                    第１黒化層
１３２、１３２Ａ、１３２Ｂ                    第２黒化層
１３３、１３３Ａ、１３３Ｂ                    第３黒化層
３０                                          導電性基板
３１Ａ、３１Ｂ、６２                          銅配線層
３２１Ａ、３２１Ｂ                            第１黒化配線層
３２２Ａ、３２２Ｂ                            第２黒化配線層
３２３Ａ、３２３Ｂ                            第３黒化配線層
【図１】
2018051784.tif 000004
【図２】
2018051784.tif 000005
【図３】
2018051784.tif 000006
【図４】
2018051784.tif 000007
【図５】
2018051784.tif 000008
【図６】
2018051784.tif 000009
【図７】
2018051784.tif 000010